(57)【特許請求の範囲】
【請求項１】
支持体上に、顔料とバインダーとを含むインク受理層を設けたインクジェット記録シートであって、前記顔料は含水非晶質シリカとタルクを含み、前記バインダーはポリビニルアルコールとエチレン酢酸ビニルを含み、かつ、前記含水非晶質シリカの体積平均粒子径が２〜８μｍであり、前記タルクの体積平均粒子径が２０〜３５μｍであり、前記含水非晶質シリカと前記タルクとの配合質量比が９０：１０〜６０：４０であり、前記インク受理層の絶乾塗工量が支持体の片面あたり３〜１５ｇ／ｍ２であることを特徴とするインクジェット記録シート。
【請求項２】
ＪＩＳ  Ｐ−８１４７：１９９４で測定した静摩擦係数が０．３〜０．９、且つ動摩擦係数が０．２〜０．７である請求項１に記載のインクジェット記録シート。
【発明の詳細な説明】
【技術分野】
【０００１】
本発明は、インクを用いて記録するインクジェット記録シートに関するものである。さらに詳しくは、優れた画像鮮明性と保存性を持ち、且つ印刷時の搬送性に優れ、画像の裏抜けが生じにくいインクジェット記録シートを提供することに関するものでる。
【背景技術】
【０００２】
インクジェット記録方式は、騒音が少なく、現像や定着等のプロセスを必要とせず、且つ容易にフルカラー記録が行える各種プリンターに利用され、近年急速に普及してきている。特に、コンピューターにより発色画像が形成されることと、記録装置を比較的小型にすることができること、その装置の保守が容易であり、なおかつ駆動音及び記録音の発生が非常に低いという利点により、近年ファクシミリや各種プリンターの記録方式として利用されている。
【０００３】
更に最近では、インクジェット記録方式の高速化・高精細化されインクジェット記録装置の性能向上や用途拡大に伴い、インクジェット記録シートに対してもより高度な特性が求められている。
【０００４】
まず、インクジェット記録シートとしては、画像の印字濃度が高く色調が明るく鮮明であること、インクの吸収が早く印字画像の重なった場合においてもインクが流れ出したり滲んだりしないこと、印字ドットの縦方向や横方向への拡散が必要以上に大きくなく且つ周辺が滑らかであることなど、画像鮮明性に優れていることが要求される。
【０００５】
また、長期に保存する際に、高湿度条件下などや、印字画像部が水に侵された場合にもインクが流れ出さないように、印字画像の耐水性に優れていることが要求される。
【０００６】
このような要求を満たすために、いわゆるコート紙タイプのインクジェット記録シートは、支持体である紙の上に、シリカなどの顔料を主体とするインク受理層を設けている。また、インク受理層にカチオン性高分子染料定着剤を含有することによって、印字画像の耐水性を向上させている。
【０００７】
インクジェット記録シートにおいては、平均粒子径数十ｎｍ〜１０数μｍ程度の含水非晶質シリカを主成分とした、数μｍから数十μｍ厚のインク吸収層を基材上に形成させることで、より大きなインク吸収容量と鮮やかな発色性を実現した、いわゆるインクジェット専用紙が主流となっている。
【０００８】
しかし、上記のような粒子径を持つ含水非晶質シリカを用いたインクジェット記録用紙は、記録層の表面の摩擦係数が大きく、プリンターに給紙される際に重送トラブルを発生しやすい。
【０００９】
このインクジェット記録用紙における搬送性を解決する方法としては、記録面の反対面に適当量の滑剤を塗工してシートの表面と裏面の間の摩擦係数を下げる方法が従来提案されており、滑剤の種類としては、高級脂肪酸塩（特許文献１参照）、あるいはポリエチレンエマルジョン（特許文献２参照）が挙げられる。
【００１０】
また、内添サイズ剤としてアルキルケテンダイマー（ＡＫＤ）を用いた紙において、摩擦係数が低すぎて紙がスリップし給排紙が出来なくなるという搬送トラブルを防ぐために、紙の表面にロジンエステルエマルジョンを塗布して静摩擦係数を一定以上の値に保つ方法も提案されており、類似技術として挙げられる。（特許文献３参照）
しかしながら、用紙の特性によって、いまだに給紙の際におけるピックアップ不良、重送や斜行、紙づまりなどが生じ搬送性が十分ではないという問題がある。表面に印字した画像の裏抜けやコックリング（用紙の波打ち）に対しても問題がある。
【００１１】
インクジェット記録層表面の摩擦係数をコントロールする方法としては、記録層に特定の粒子径を有する有機球状粒子を含有せしめる方法が提案されている。（特許文献４参照）
【００１２】
しかしながら、有機球状粒子は多孔質ではないためインクジェットインクの吸収性を有さず、大きな効果を得ようとして添加量を増やすほどインクジェット適性が悪化する上、塗工層からの脱落が問題となるおそれがある。
【先行技術文献】
【特許文献】
【００１３】
【特許文献１】特開平８−３３７０５０号公報
【特許文献２】特開平１０−２７８４１４号公報
【特許文献３】特開平９−１１６１０号公報
【特許文献４】特開２００２−２９２９９７号公報
【発明の概要】
【発明が解決しようとする課題】
【００１４】
従って本発明の課題は、インクジェット印刷において、優れた画像鮮明性と保存性を持ち、且つ印刷時の搬送性に優れ、印字画像の裏抜けが生じにくいインクジェット記録シートを提供することにある。
【課題を解決するための手段】
【００１５】
本発明者らは、鋭意検討した結果、本発明のインクジェト記録シートを発明するに至った。
【００１６】
即ち、請求項１記載の発明では、顔料とバインダーとを主成分として含むインク受理層を設けたインクジェット記録シートであって、前記顔料は含水非晶質シリカとタルクからなり、前記バインダーはポリビニルアルコールとエチレン酢酸ビニルからなり、かつ、前記含水非晶質シリカの体積平均粒子径が２〜８μmであり、前記タルクの体積平均粒子径が２０〜３５μｍであり、前記含水非晶質シリカと前記タルクとの配合質量比が９０：１０〜６０：４０であり、前記インク受理層の絶乾塗工量が支持体の片面あたり３〜１５ｇ／ｍ２とするインクジェット記録シートであることを要旨とする。
【００１７】
請求項２記載の発明では、ＪＩＳ  Ｐ−８１４７：1994で測定した静摩擦係数が０．３〜０．９、且つ動摩擦係数が０．２〜０．７であることを含むものである。
【発明の効果】
【００１８】
本発明を実施することによって、優れた画像鮮明性と保存性を持ち、且つ印刷時の搬送性に優れ、印字画像の裏抜けが生じにくいインクジェット記録シートを提供することが可能となる。
【発明を実施するための形態】
【００１９】
本発明のインクジェット記録シートは、支持体上に、顔料とバインダーとを主成分として含むインク受理層を設け、前記顔料は含水非晶質シリカとタルクを含み、前記バインダーはポリビニルアルコールとエチレン酢酸ビニルを含み、かつ、前記含水非晶質シリカの体積平均粒子径が２〜８μｍであり、前記タルクの体積平均粒子径が２０〜３５μｍであり、前記含水非晶質シリカと前記タルクとの配合質量比が９０：１０〜６０：４０であり、前記インク受理層の絶乾塗工量が支持体の片面あたり３〜１５ｇ／ｍ２であることを特徴とするものである。インク受理層にタルク顔料を含むことで、用紙の不透明度が高まり、インクが用紙の裏面に到達しにくくなり、印字した画像の裏抜けやコックリングが良好となる。さらに、ＪＩＳ  Ｐ８１４７：１９９４に規定される静摩擦係数が０．３〜０．９且つ、動摩擦係数が０．２〜０．７であることで、用紙の重送がなく、搬送性が良好となる。
【００２０】
本発明においては、インク受理層の顔料には、含水非晶質シリカとタルクとを用いる。インク受理層中、顔料は５０質量％〜９１質量％含むとよく、６０質量％〜８０質量％含むことが好ましい。インク吸収性に優れる含水非晶質シリカと、摩擦係数のコントロールに寄与するタルクとを一定量の配合比で併用することにより、滲みが少なく、画像の鮮明性に優れ、且つ印刷時の搬送性に優れたインクジェット記録シートとすることができる。前記含水非晶質シリカと前記タルクとの配合質量比は、９０：１０〜６０：４０であり、さらに好ましくは、８０：２０〜７０：３０である。前記含水非晶質シリカの配合質量比が９０より多く、かつ前記タルクが１０より少なくなると、摩擦係数の軽減に寄与するタルクの配合質量比が相対的に少なくなるため、静摩擦係数または動摩擦係数が大きくなる問題がある。前記含水非晶質シリカの配合質量比が６０より少なくなると、静摩擦係数または動摩擦係数は良いものの、ドットの形状が粗いために、滲みが劣り、画像の鮮明性を低下させるという問題がある。
【００２１】
本発明におけるインク受理層の含水非晶質シリカは、体積平均粒子径が２〜８μｍである含水非晶質シリカを用いる。さらに好ましくは、体積平均粒子径３〜５μｍである含水非晶質シリカを主体とすることである。ここで本発明において、含水非晶質シリカ粒子の体積平均粒子径は、マイクロトラックによる散乱式レーザー光回折法（Lｅｅｄｓ＋Ｎｏｒｔｈｒｕｐ社製）により測定した。体積平均粒子径が２μｍより小さいと、インク吸収性が劣り、画像の鮮明性が劣る問題がある。体積平均粒子径が８μｍより大きいと、インク吸収性は良いものの、ドットの形状が粗いために、滲みが劣り、画像の鮮明性を低下させるという問題がある。また、インク受理層の支持体片面当たりの絶乾塗工量は３〜１５ｇ／ｍ２であり、好ましくは４〜１２ｇ／ｍ２である。絶乾塗工量が３ｇ／ｍ２より少ないと、インク吸収容量の不足によりインクの溢れ、滲み、発色ムラ等を生じる。絶乾塗工量が１５ｇ／ｍ２より多いと、記録層の強度が低下し、また過剰なインク吸収容量により印字部のドット径が小さくなりすぎるために印字濃度を低下させてしまう問題がある。また、体積平均粒子径の異なる二種類以上の含水非晶質シリカを用いることが好ましい。体積平均粒子径の異なる含水非晶質シリカを用いることで、ドット形状を向上させる効果と画質を向上させる効果とを共に達成することができる。
【００２２】
本発明におけるインク受理層のタルクは、体積平均粒子径２０〜３５μｍであるタルクを用いる。さらに好ましくは、粒子径２２〜３０μｍであるタルクを主体とすることである。ここで本発明において、タルク粒子の体積平均粒子径は、マイクロトラックによる散乱式レーザー光回折法（Lｅｅｄｓ＋Ｎｏｒｔｈｒｕｐ社製）により定める。体積平均粒子径が２０μｍより小さいと、静摩擦係数または動摩擦係数が大きくなる問題がある。体積平均粒子径が３５μｍより大きいと、静摩擦係数またはどう摩擦係数は良いものの、ドットの形状が粗いために、滲みが劣り、画像の鮮明性を低下させるという問題がある。
【００２３】
本発明におけるインク受理層のバインダーには、ポリビニルアルコールとエチレン酢酸ビニルとを用いる。ポリビニルアルコールとエチレン酢酸ビニルとを併用することにより、インク吸収性が良好で、画像の鮮明性に優れるインクジェット記録シートとすることができる。更に、受理層には、添加剤として、染料定着剤、顔料分散剤、増粘剤、流動性改良剤、消泡剤、抑泡剤、浸透剤、着色染料、着色顔料、蛍光増白剤、紫外線吸収剤、酸化防止剤、防腐剤、防バイ剤、耐水化剤、湿潤紙力増強剤、乾燥紙力増強剤、硬化剤等を適宜配合することもできる。好ましくは、保存性向上の観点から、インクの定着性に優れたカチオン性の染料定着剤を用いる。
【００２４】
特に、水性インクの染料分である水溶性直接染料や水溶性酸性染料中のスルホン酸基、カルボキシル基、アミノ基などと不溶な塩を形成する２級アミン、３級アミン、４級アンモニウム塩からなるカチオン性染料定着剤を配合すると、インク受理層にて染料が捕獲されるために、色彩性の向上や不溶な塩の形成により水の滴下や湿度によるインクの流れ出しや滲み出しを抑制するので好ましい。例えば、アクリルカチオンポリマーと二級アミンポリマー、アミンエピクロルヒドリン重縮合物、ジメチルジアリルアンモニウムクロライドポリマー、アルキルアミン四級化物、ジシアンジアミド、ポリジメチルジアリルアンモニウムクロリド、アクリルアミドジメチルアンモニウムクロリド共重合物等が挙げられる。好ましくは、保存性向上の観点から、ポリジメチルジアリルアンモニウムクロリドとアクリルアミドジメチルアンモニウムクロリド共重合物を用いることである。
【００２５】
本発明におけるインク受理層のバインダーの部数は、顔料１００部に対して５〜４０部とすることが好ましい。さらに好ましくは１０部〜３５部とすることである。さらに好ましくは２０部〜３０部とすることである。部数が５部より少ないと、滲みが劣り、画像の鮮明性を低下させる問題がある。部数が４０部より多いと、インク吸収性が劣り、画像の鮮明性を低下させるという問題がある。インク吸収性向上の観点から、前記バインダーとしては、具体的には、ポリビニルアルコール３部〜１６部とエチレン酢酸ビニル７部〜１９部とし、全バインダーを１０部〜３５部とすることが好ましい。
【００２６】
本発明におけるインク受理層の染料定着剤の部数は、顔料１００部に対して５〜３０部とすることが好ましい。さらに好ましくは１０部〜２５部とすることである。部数が５部より少ないと、滲みが劣り、画像の鮮明性を低下させる問題がある。部数が３０部より多いと、インク吸収性が劣り、画像の鮮明性を低下させるという問題がある。保存性向上の観点から、前記染料定着剤は、アクリルアミドジメチルアンモニウムクロリド共重合物２部〜８部とポリジメチルジアリルアンモニウムクロリド８部〜１７部とし、全染料定着剤を１０部〜２５部とすることが好ましい。
【００２７】
インク受理層の形成は、形成する成分を適当な溶媒中に分散させて調液した塗工液を、各種公知の塗工または含浸する方法を用いてよい。例えば、各種ブレードコータ、ロールコータ、エアーナイフコータ、バーコータ、ロッドブレードコータ、カーテンコータ等の各種装置のマシンで用いることができる。
【００２８】
セルロースパルプを主体とする支持体である紙は、特に限定するものではないが、使用される内添サイズ剤及び外添サイズ剤は、中性ロジンサイズ剤またはＡＫＤ、ＡＳＡ、強化ロジンサイズ剤など各種公知のものが使用できる。サイズ剤を紙に内添及び外添する方法は、サイズ剤の種類によって適宜選択されて良い。
【００２９】
抄紙機としては、丸網式、長網式いずれでも可能である。表面サイズ剤の処理は、サイズプレス、ゲートロール、メタリングサイズプレス、エアナイフコーター、ロッドコーターブレードコーターなどいずれも可能である。
【００３０】
また、支持体には、填料の歩留り向上剤、見た目の白さを向上させるための着色顔料や染料、蛍光染料などを使用できる。この歩留り向上剤として、例えば、ポリアクリルアミド、ポリエチレンイミン、カチオン化澱粉などを挙げることができる。さらに必要に応じて、抄紙工程における原料の発泡を防ぐために、消泡剤を添加することも可能である。また、インクジェット記録シートの生産性及び保存安定性などを考慮して、分散剤、蛍光染料、ｐＨ調整剤、消泡剤、界面活性剤、湿潤剤、保水剤、防腐剤などを添加してもよい。
【実施例】
【００３１】
以下に実施例を挙げて説明するが、本発明はこれらの例に限定されるものではない。また実施例に於いて示す「部」及び「％」は特に明示しない限り絶乾質量部及び絶乾質量％を示す。また、特に明示しない限り「平均粒子径」は体積平均粒子径を示す。
【００３２】
〔支持体の形成〕
広葉樹晒クラフトパルプＬ−ＢＫＰからなるパルプスラリー中の絶乾パルプ１００％に対し、炭酸カルシウム（タマパールＴＰ−１２１：奥多摩工業社製）５％、カチオン化でん粉（ケート３０８：日本ＮＳＣ社製）０．８％、中性ロジンサイズ剤（ＮＴ−８５：荒川化学社製）０．４％の配合で抄紙し、米坪８１．４ｇ／ｍ２の原紙を抄造した。
〔インク受理層の形成〕
含水非晶質シリカＡ（ＡＺ−６Ａ０、平均粒子径４．５μｍ：東ソーシリカ社製）３８部、含水非晶質シリカＢ（ＢＺ−４００、平均粒子径３．５μｍ：東ソーシリカ社製）３８部、タルク（ＮＫ−４８、平均粒子径２６μｍ：富士タルク社製）２４部と水を加え、含水非晶質シリカＡと含水非晶質シリカＢの混合比率を３８：３８、合成非晶質シリカＡと含水非晶質シリカＢを混合したものとタルクの混合比率を７６：２４としてカウレス分散機で固形分濃度が２６．５％の顔料スラリーを調整した。この顔料スラリーに、ポリビニルアルコール（ＰＶＡ−２３５：クラレ社製）１０部とエチレン酢酸ビニル（ポリゾールＥＶＡ  ＡＤ−１０：昭和高分子社製）１３部から成るバインダーと水を加え、アクリルアミドジメチルアンモニウムクロリド共重合物（ハイマックスＳＣ−１０３：ハイモ株式会社製）４部、ポリジメチルジアリルアンモニウムクロリド（ハイマックスＳＣ−６００Ｌ：ハイモ株式会社製）１２部から成る染料定着剤と水を加え、これらを混合してインク受理層塗工液とした。該インク受理層の塗工液を絶乾塗工量４ｇ／ｍ２となるように、支持体上に塗工して、インク受理層を形成した。
【実施例１】
【００３３】
〔インクジェット記録シートの作成〕
支持体の表面に、インク受理層を形成し、インクジェット記録シートを得た。
【実施例２】
【００３４】
実施例１において、含水非晶質シリカ（ＡＺ−６Ａ０、平均粒子径４．５μｍ：東ソーシリカ社製）４５部、含水非晶質シリカ（ＢＺ−４００、平均粒子径３．５μｍ：東ソーシリカ社製）４５部、タルク（ＮＫ−４８、平均粒子径２６μｍ：富士タルク社製）１０部と水を加え、含水非晶質シリカと含水非晶質シリカの混合比率を４５：４５、合成非晶質シリカと含水非晶質シリカを混合したものとタルクの混合比率を９０：１０としたこと以外は実施例１と同じ方法でインクジェット記録シートを得た。
【実施例３】
【００３５】
実施例１において、含水非晶質シリカ（ＡＺ−６Ａ０、平均粒子径４．５μｍ：東ソーシリカ社製）３０部、含水非晶質シリカ（ＢＺ−４００、平均粒子径３．５μｍ：東ソーシリカ社製）３０部、タルク（ＮＫ−４８、平均粒子径２６μｍ：富士タルク社製）４０部と水を加え、含水非晶質シリカと含水非晶質シリカの混合比率を３０：３０、合成非晶質シリカと含水非晶質シリカを混合したものとタルクの混合比率を６０：４０としたこと以外は実施例１と同じ方法でインクジェット記録シートを得た。
【実施例４】
【００３６】
実施例１において、インク受理層の絶乾塗工量を６ｇ／ｍ２としたこと以外は実施例１と同じ方法でインクジェット記録シートを得た。
【実施例５】
【００３７】
実施例１において、インク受理層の絶乾塗工量を１２ｇ／ｍ２としたこと以外は実施例１と同じ方法でインクジェット記録シートを得た。
【比較例１】
【００３８】
実施例１において、インク受理層の含水非晶質シリカと含水非晶質シリカの混合比率を４８：４８、合成非晶質シリカと含水非晶質シリカを混合したものとタルクの混合比率を９６：４としたこと以外は実施例１と同じ方法でインクジェット記録シートを得た。
【比較例２】
【００３９】
実施例１において、インク受理層の含水非晶質シリカと含水非晶質シリカの混合比率を２０：２０、合成非晶質シリカと含水非晶質シリカを混合したものとタルクの混合比率を４０：６０としたこと以外は実施例１と同じ方法でインクジェット記録シートを得た。
【比較例３】
【００４０】
実施例１において、インク受理層の顔料を平均粒子径９．５μｍのシリカ（サイロジェットＰ−４０９：グレースジャパン社製）７６部としたこと以外は実施例１と同じ方法でインクジェット記録シートを得た。
【比較例４】
【００４１】
実施例１において、インク受理層の顔料のシリカ（ＡＺ−２００、平均粒子径１．９μｍ：東ソーシリカ社製）３８部とシリカ（ＢＺ−２００、平均粒子径１．７μｍ：東ソーシリカ社製）３８部としたこと以外は実施例１と同じ方法でインクジェット記録シートを得た。
【比較例５】
【００４２】
実施例１において、インク受理層の顔料を平均粒子径１１μｍのタルク（ＬＭＰ−１００：富士タルク工業社製）２４部としたこと以外は実施例１と同じ方法でインクジェット記録シートを得た。
【比較例６】
【００４３】
実施例１において、インク受理層の顔料を平均粒子径３８μｍのタルク（ＳＰ−５０Ａ：富士タルク工業社製）２４部としたこと以外は実施例１と同じ方法でインクジェット記録シートを得た。
【比較例７】
【００４４】
実施例１において、インク受理層の絶乾塗工量を２ｇ／ｍ２塗工としたこと以外は実施例１と同じ方法でインクジェット記録シートを得た。
【比較例８】
【００４５】
実施例１において、インク受理層の絶乾塗工量を３０ｇ／ｍ２としたこと以外は実施例１と同じ方法でインクジェット記録シートを得た。
【００４６】
このようにして得られたインクジェット記録シートにおいて、画像鮮明性、滲み、表面強度、印字画像の裏抜け、コックリング、搬送性、静摩擦係数、動摩擦係数をそれぞれ下記の方法で評価し、表１及び表２に示した。インクジェットプリンターは、キヤノン社製ＰＩＸＵＳ９５０ｉ機で印字した。
【００４７】
「画像鮮明性」ＰＩＸＵＳｉｐ７５００で印字して、印字画像の鮮明性を目視評価した。
◎：印字画像が非常に鮮明でコントラストがはっきりしている。
○：印字画像が鮮明でコントラストがある。
△：印字画像が鮮明であるがコントラストがあまりはっきりしなく、やや白ボケ気味である。
×：印字画像が鮮明でなく、白ボケ気味である。
【００４８】
「滲み」ＰＩＸＵＳｉｐ７５００で印字して、印字の滲みを目視評価した。
◎：混色印字部の滲みがほとんどなく、非常に明瞭に文字が読み取れる。
○：混色印字部の滲みが少なく、明瞭に文字が読み取れる。
△：混色印字部の滲みがややあり、少し文字が読み取りにくい。
×：混色印字部の滲みがあり、文字が読み取りにくい。
【００４９】
「表面強度」塗工面を指で擦り、粉落ちを評価した。
◎：塗工面の粉落ちがなく、指にも付着せず非常に良好である。
○：塗工面の粉落ちが少なく、指にもあまり付着せず良好である。
△：塗工面の粉落ちがややあり、指に少し付着している。
×：塗工面の粉落ちが多くあり、指にも付着している。
【００５０】
「耐水性」ベタ印字部を水に５秒間浸し、濾紙でふき取り、インクの流れ出しを評価した。
◎：インクの流れ出しがなく、非常に耐水性が良好である。
○：インクの流れ出しが目立たず、耐水性が良好である。
△：インクの流れ出しが二次色で生ずるなど、耐水性がやや悪い。
×：インクの流れ出しが全般に生じ、耐水性が非常に悪い。
【００５１】
「印字画像の裏抜け」ＰＩＸＵＳｉｐ７５００で印字して、用紙裏面から、インクの裏抜け度合いを評価した。
◎：インクの裏抜けがなく、非常に印字画像の裏抜けが良好である。
○：インクの裏抜けが目立たず、印字画像の裏抜けが良好である。
△：インクの裏抜けが二次色で生ずるなど、印字画像の裏抜けがやや悪い。
×：インクの裏抜けが全般に生じ、印字画像の裏抜けが非常に悪い。
【００５２】
「コックリング」ＰＩＸＵＳｉｐ７５００で印字して、用紙の波打ち度合いを評価した。
◎：用紙の波打ちがなく、非常にコックリングが良好である。
○：用紙の波打ちが目立たず、コックリングが良好である。
△：用紙の波打ちが二次色で生ずるなど、コックリングがやや悪い。
×：用紙の波打ちが全般に生じ、コックリングが非常に悪い。
【００５３】
「搬送性」記録シートが、重送などがなく、スムーズに搬送されるかを評価した。
◎：重送がほとんどなく（１００枚当り重送０〜１枚）、非常にスムーズに搬送される。
○：重送は少しあるが（１００枚当り重送２〜４枚）、スムーズに搬送される。
△：重送が多少あり（１００枚当り重送５〜９枚）、あまりスムーズに搬送されない。
×：重送が多く（１００枚当り重送１０枚以上）、スムーズに搬送されない。
【００５４】
「静摩擦係数」、「動摩擦係数」
得られた記録シートの記録面同士の静摩擦係数を、ストログラフ（商品名：ＳＴＲＯＧＲＡＰＨ−Ｒ２、東洋精機社製）を用いてＪＩＳ  Ｐ  ８１４７（水平条件）に準じて測定した。
【００５５】
【表１】
0005535120.tif 000002
【表２】
0005535120.tif 000003
【００５６】
表１及び表２から、実施例１〜５は支持体上に、顔料とバインダーを主成分とする１層以上のインク受理層を設けたインクジェット記録シートにおいて、ＪＩＳ  Ｐ８１４７：１９９４に規定される静摩擦係数が０．３〜０．９であるか、または動摩擦係数が０．２〜０．７であることを特徴とするインクジェット記録シートとして好ましい。さらに、インク受理層の絶乾塗工量が３〜２０ｇ／ｍ２であることを含むものであり、インクジェット記録シートとして好ましい。比較例１〜５は上記条件から外れるもので、本発明のインクジェット記録シートとしては不適である。